СПОСОБ ПОЛУЧЕНИЯ МНОГОСТУПЕНЧАТОГО ПОЛИМЕРА, ЕГО КОМПОЗИЦИИ, ЕГО ПРИМЕНЕНИЯ И ВКЛЮЧАЮЩЕЙ ЕГО КОМПОЗИЦИИ

1. Способ получения полимерной композиции, содержащей многоступенчатый полимер, включающий стадии:
m
а) полимеризации посредством эмульсионной полимеризации мономера или смеси мономеров (А) для получения во время этой стадии одного слоя (А) содержащего полимер (A1) с температурой стеклования менее чем 0°C,
m
b) полимеризации посредством эмульсионной полимеризации в присутствии полимера, полученного на стадии а), мономера или мономерной смеси (В) для получения на этой последующей стадии слоя (В), содержащего полимер (В1), имеющий температуру стеклования, по меньшей мере, 45°C,
с) коагуляции многоступенчатого полимера с солью щелочного металла,
d) промывки многоступенчатого полимера,
e) регулировки значения рН после коагуляции в диапазоне от 5 до 10,
f) добавления водного раствора или дисперсии, содержащей фосфорсодержащее соединение, где фосфор имеет степень окисления +III или +V.
2. Способ по п.1, отличающийся тем, что на стадиях а) и b) используют в эмульсионной полимеризации поверхностно-активное вещество, выбранное из анионного поверхностно-активного реагента.
3. Способ по п.1 или 2, отличающийся тем, что соль щелочного металла представляет собой соль натрия или калия.
4. Способ по любому из пп.1-3, отличающийся тем, что способ включает в себя дополнительную стадию g) сушки полимерной композиции.
5. Способ по любому из пп.1-4, отличающийся тем, что полимерная композиция содержит, по меньшей мере, 350 частей на миллион фосфора.
6. Способ по любому из пп.1-4, отличающийся тем, что полимерная композиция содержит не более 2000 частей на миллион, предпочтительно не более 1900 частей на миллион и более предпочтительно не более 1800 частей на миллион фосфора, который имеет степень окисления +III или +V.
7. Способ по любому из пп.1-4, отличающийся тем, что полимерная композиция содержит от 350 до 2000 частей на миллион, предпочтительно от 370 до 1900 частей на миллион и более предпочтительно от 390 до 1800 частей на миллион фосфора, который имеет степень окисления +III или +V.
8. Способ по любому из пп.1-7, отличающийся тем, что многовалентные катионы специально не добавляются.
9. Способ по любому из пп.1-8, отличающийся тем, что инициатор не содержит никаких специально добавленных щелочноземельных металлов.
10. Способ по любому из пп.1-7, отличающийся тем, что в способе не добавляются никакие щелочноземельные металлы, ни в виде ионов, ни в виде солей.
11. Способ по любому из пп.1-10, отличающийся тем, что щелочноземельные металлы в виде следов или небольших примесей составляют менее 30 частей на миллион, предпочтительно менее 20 частей на миллион и более предпочтительно менее 10 частей на миллион и преимущественно менее 9 частей на миллион полимерной композиции.
12. Способ по любому из пп.1-10, отличающийся тем, что щелочноземельные металлы в виде следов или небольших примесей составляют менее чем 9 частей на миллион многоступенчатой полимерной композиции.
13. Способ по любому из пп.1-12, отличающийся тем, что поливалентные катионы составляют менее 50 частей на миллион, предпочтительно менее 40 частей на миллион, более предпочтительно менее 30 частей на миллион и преимущественно менее 20 частей на миллион многоступенчатой полимерной композиции.
14. Способ по любому из пп.1-12, отличающийся тем, что многовалентные катионы составляют менее 20 частей на миллион многоступенчатой полимерной композиции.
15. Способ по любому из пп.1-14, отличающийся тем, что доведенное значение рН после коагуляции составляет от 6 до 9, более предпочтительно от 6 до 7,5 и преимущественно от 6 до 7.
16. Способ по любому из пп.1-15, отличающийся тем, что фосфорсодержащее соединение предпочтительно выбирают из фосфорорганического соединения, фосфатной соли, фосфорной кислоты, фосфонатных солей, фосфоновой кислоты и их соответствующих сложных эфиров и их смесей.
17. Способ по любому из пп.1-16, отличающийся тем, что на стадии f) водный раствор или дисперсию, содержащую фосфорсодержащее соединение, в котором фосфор имеет степень окисления +III или +V, добавляют промывкой многоступенчатого полимера, который содержит менее 60 вес.% воды, с указанным водным раствором или дисперсией, содержащей фосфорсодержащее соединение, где фосфор имеет степень окисления +III или +V.
18. Способ по любому из пп.1-16, отличающийся тем, что на стадии f) водный раствор или дисперсию, содержащую фосфорсодержащее соединение, в котором фосфор имеет степень окисления +III или +V, добавляют на влажный осадок после стадии коагуляции и стадии фильтрации.
19. Способ по любому из пп.1-16, отличающийся тем, что на стадии f) водный раствор или дисперсию, содержащую фосфорсодержащее соединение, в котором фосфор имеет степень окисления +III или +V, добавляют во время стадии сушки многоступенчатого полимера, когда многоступенчатый полимерный содержит еще, по меньшей мере, 10 вес.% воды.
20. Применение полимерной композиции, полученной способом по любому из пп.1-19, в качестве модификатора ударной прочности для термопластичных полимеров.
21. Применение полимерной композиции по п.20, отличающееся тем, что термопластичный полимер выбран из поли(винилхлорида) (PVC), хлорированного поли(винилхлорида) (C-PVC), сложных полиэфиров, таких как, например, поли(этилентерефталат) (PET) или полибутилентерефталат (PBT), полигидроксиалканоаты (PHA) или полимолочной кислоты (PLA), ацетата целлюлозы, полистирола (PS), поликарбонатов (PC), полиэтилена, полиметилметакрилата (PMMA), (мет)акриловых сополимеров, термопластичных поли(метилметакрилат-со-этилакрилатов), поли(алкилентерефталатов), поливинилиденфторида, поли (винилиденхлорида), полиоксиметилена (POM), полукристаллических полиамидов, аморфных полиамидов, полукристаллических сополиамидов, аморфных сополиамидов, полиэфирамидов, сложных полиэфирамидов, сополимеров стирола и акрилонитрила (SAN) и их соответствующих смесей или сплавов, и предпочтительно из термопластичных полимерных композиций, содержащих поликарбонат (PC) и/или сложный полиэфир (PET или PBT), или PC или полиэфирные сплавы. Сплавы, например, могут быть PC/ABS (поли (акрилонитрил-со-бутадиен-со-стирол), PC/ASA, PC/полиэфир или PC/PLA.
22. Способ получения полимерной композиции, содержащей многоступенчатый полимер и термопластичный полимер, включающий стадии:
m
а) полимеризации посредством эмульсионной полимеризации мономера или смеси мономеров (А) для получения во время этой стадии одного слоя (А) содержащего полимер (A1) с температурой стеклования менее чем 0°C,
m
b) полимеризации посредством эмульсионной полимеризации в присутствии полимера, полученного на стадии а) мономера или мономерной смеси (В), для получения на этой последующей стадии слоя (В), содержащего полимер (В1), имеющий температуру стеклования, по меньшей мере, 45°C,
с) коагуляции многоступенчатого полимера с солью щелочного металла,
d) промывки многоступенчатого полимера,
e) регулировки значения рН после коагуляции в диапазоне от 5 до 10,
f) добавления водного раствора или дисперсии, содержащей фосфорсодержащее соединение, где фосфор имеет степень окисления +III или +V,
g) сушки многоступенчатого полимера,
h) смешивания многоступенчатого полимера с термопластичным полимером.
23. Термопластичная полимерная композиция, содержащая полимерную композицию, полученную способом по любому из пп.1-19 или 22.